(57)【要約】【課題】液晶表示体の視認側に配置することで該液晶表示体の色再現性を十分に向上させることが可能なフィルターおよび色再現性が十分に改善された液晶表示装置を提供する。【解決手段】液晶表示体の視認側に配置されるフィルターであって、波長３００〜１０００ｎｍの光に対する吸光スペクトルは、液晶表示体の視認側表面が発する発光スペクトルが有する赤色発光ピークの極大発光波長未満、緑色発光ピークの極大発光波長超の波長領域に極大吸光波長を有する吸光ピークを有し、かつ発光スペクトルが有する緑色発光ピークの極大発光波長未満、青色発光ピークの極大発光波長超の波長領域に極大吸光波長を有する吸光ピーク、および／または、発光スペクトルが有する青色発光ピークの極大発光波長以下４００ｎｍ以上の波長領域に極大吸光波長を有する吸光ピークを有するフィルター。【選択図】図１
2016126064.tif 000002
【特許請求の範囲】
【請求項１】
液晶表示体の視認側に配置されるフィルターであって、
前記フィルターの波長３００〜１０００ｎｍの光に対する吸光スペクトルは、
前記液晶表示体の視認側表面が発する発光スペクトルが有する赤色発光ピークの極大発光波長未満、緑色発光ピークの極大発光波長超の波長領域に極大吸光波長を有する吸光ピークを有し、かつ
前記発光スペクトルが有する緑色発光ピークの極大発光波長未満、青色発光ピークの極大発光波長超の波長領域に極大吸光波長を有する吸光ピーク、および／または、
前記発光スペクトルが有する青色発光ピークの極大発光波長以下４００ｎｍ以上の波長領域に極大吸光波長を有する吸光ピークを有するフィルター。
【請求項２】
視感透過率が７５％以上である請求項１記載のフィルター。
【請求項３】
液晶表示体と、前記液晶表示体の視認側に配置された請求項１または２に記載のフィルターと、を有する液晶表示装置。
【請求項４】
前記フィルターは、光学接着層を有し、かつ前記光学接着層を介して前記液晶表示体の視認側表面に接着して配置された請求項３記載の液晶表示装置。
【請求項５】
前記液晶表示体が黒表示のときの、前記液晶表示装置の視認側表面でのＣＩＥＬＡＢ色座標における明度Ｌ＊が、２０未満である請求項３または４記載の液晶表示装置。
【請求項６】
前記液晶表示体の発光色によるＤＣＩ色域面積比が８０%以上であり、かつ前記液晶表示装置の発光色による色域面積が前記液晶表示体の発光色による色域面積に対して４％以上大きいことを特徴とする、請求項３〜５のいずれか１項に記載の液晶表示装置。
【発明の詳細な説明】
【技術分野】
【０００１】
本発明は、液晶表示体の視認側に配置されるフィルターおよび液晶表示装置に関する。
【背景技術】
【０００２】
従来から、画像表示装置の画像を表示する表示体、いわゆるディスプレイパネルにおいては、表示体本体だけでは色の純度が悪く色の再現性が十分ではない、言い換えると色域が狭いことから、色域を拡大して色再現性を向上しようとする試みがなされている。
【０００３】
これらのうちでも液晶表示装置に用いられる液晶表示体は、基本的にバックライトと、カラーフィルターを含む液晶パネルとが積層された構成を有し、上記のような色再現性の改善は、主としてカラーフィルターを調整することで行われていた。
【０００４】
また、液晶表示体の視認側に、色調補正機能を有するフィルターを配置して色再現性を向上する技術も開発されている。例えば、特許文献１においては、液晶表示体のバックライトとして用いられる冷陰極管の色再現性に悪影響をおよぼす波長５８５ｎｍの発光ピークに注目して、この波長付近に吸収を有する光学フィルターを液晶表示体の視認側に配置する試みがなされている。
【０００５】
しかしながら、近年、液晶表示体のバックライトとして冷陰極管に代わって高輝度、省エネルギーを実現できるＬＥＤが用いられるようになってきている。バックライトがＬＥＤの場合、液晶表示体に特許文献１に記載の光学フィルターを組み合せても、色再現性を向上させる効果は殆ど期待できない。そこで、バックライトの種類に関係なく広く色再現性の向上が図れる液晶表示体用の光学フィルターが望まれていた。
【先行技術文献】
【特許文献】
【０００６】
【特許文献１】特開２００７−１０８５３５号公報
【発明の概要】
【発明が解決しようとする課題】
【０００７】
本発明は上記観点からなされたものであって、液晶表示体の視認側に配置することで該液晶表示体の色再現性を十分に向上させることが可能なフィルターおよび色再現性が十分に改善された液晶表示装置の提供を目的とする。
【課題を解決するための手段】
【０００８】
本発明のフィルターは、液晶表示体の視認側に配置されるフィルターであって、前記フィルターの波長３００〜１０００ｎｍの光に対する吸光スペクトルは、
前記液晶表示体の視認側表面が発する発光スペクトルが有する赤色発光ピークの極大発光波長未満、緑色発光ピークの極大発光波長超の波長領域に極大吸光波長を有する吸光ピークを有し、かつ
前記発光スペクトルが有する緑色発光ピークの極大発光波長未満、青色発光ピークの極大発光波長超の波長領域に極大吸光波長を有する吸光ピーク、および／または、前記発光スペクトルが有する青色発光ピークの極大発光波長以下４００ｎｍ以上の波長領域に極大吸光波長を有する吸光ピークを有する。
【０００９】
本発明の液晶表示装置は、液晶表示体と、前記液晶表示体の視認側に配置された上記本発明のフィルターとを有する。
なお、本明細書において、視認側とは液晶表示を視認する人間が存在する側をいい、上記視認側の反対側を、非視認側という。
【発明の効果】
【００１０】
本発明のフィルターは、液晶表示体の視認側に配置することで該液晶表示体の色再現性を十分に向上させることができる。また、本発明によれば色再現性が十分に改善された液晶表示装置が提供できる。
【図面の簡単な説明】
【００１１】
【図１】本発明のフィルターの実施形態の一例の吸光スペクトルを示す図である。
【図２】本発明のフィルターの実施形態の別の一例の吸光スペクトルを示す図である。
【図３】本発明のフィルターの実施形態の一例を示す断面図である。
【図４】本発明のフィルターの実施形態の別の一例を示す断面図である。
【図５】図３に示すフィルターを用いた本発明の液晶表示装置の実施形態の一例を示す断面図である。
【図６】図４に示すフィルターを用いた本発明の液晶表示装置の実施形態の別の一例を示す断面図である。
【発明を実施するための形態】
【００１２】
本発明のフィルターおよび液晶表示装置の実施形態について、図面を参照しながら以下に説明する。なお、本発明は以下の実施形態に限定されない。
【００１３】
［フィルター］
本発明のフィルターは、液晶表示体の視認側に配置されるフィルターであって、前記フィルターの波長３００〜１０００ｎｍの光に対する吸光スペクトルは、前記液晶表示体の視認側表面が発する発光スペクトルに対応する以下の（１）の吸光ピークを有するとともに、（２）の吸光ピークおよび／または（３）の吸光ピークを有する。以下、液晶表示体の視認側表面が発する発光スペクトルを「液晶表示体の発光スペクトル」という。また、極大発光波長および極大吸光波長をいずれも「λｍａｘ」で示すこともある。
【００１４】
（１）液晶表示体の発光スペクトルが有する赤色発光ピークの極大発光波長未満、緑色発光ピークの極大発光波長超の波長領域（以下、「第１の波長領域」ともいい、「λ１」で示す場合もある。）に極大吸光波長を有する吸光ピーク。
（２）液晶表示体の発光スペクトルが有する緑色発光ピークの極大発光波長未満、青色発光ピークの極大発光波長超の波長領域（以下、「第２の波長領域」ともいい、「λ２」で示す場合もある。）に極大吸光波長を有する吸光ピーク。
（３）液晶表示体の発光スペクトルが有する青色発光ピークの極大発光波長以下４００ｎｍ以上の波長領域（以下、「第３の波長領域」ともいい、「λ３」で示す場合もある。）に極大吸光波長を有する吸光ピーク。
【００１５】
ここで、本発明でいう吸光ピークとは、吸光スペクトルにおいて半値幅が５０ｎｍ以下となるようなシャープな波形を形成している領域をいう。すなわち、半値幅が５０ｎｍを超えるようなブロードな吸光波形には、吸光ピークという用語を適用しない。
【００１６】
図１および図２に、それぞれ本発明のフィルターの実施形態の一例および別の一例の吸光スペクトルを、組み合わせて用いる液晶表示体の発光スペクトルと併せて示す。図１および図２において、フィルターの吸光スペクトルを実線で示し、組み合わせて用いる液晶表示体の発光スペクトルを破線で示す。なお、図１および図２に発光スペクトルを示した液晶表示体は、同一の液晶表示体（ソニー社製、商品名：ＢＲＡＶＩＡ（ＨＸ９２０シリーズ、ＫＤＬ−４６ＨＸ９２０））である。
【００１７】
図１に吸光スペクトルを示すフィルターは、該吸光スペクトルにおいて、第１、第２および第３の各波長領域に極大吸光波長を有する吸光ピークを１つずつ有するフィルターである。また、図２に吸光スペクトルを示すフィルターは、該吸光スペクトルにおいて、第１および第２の各波長領域に極大吸光波長を有する吸光ピークを１つずつ有し、第３の波長領域に極大吸光波長を有する吸光ピークを有しないフィルターである。
【００１８】
表1に、図１および図２に示す液晶表示体の赤色、緑色、青色の各発光ピークの極大発光波長と、組み合わせて使用されるフィルターの吸光スペクトルにおける第１〜第３の各波長領域を示す。また、表２に上記第１〜第３の各波長領域と、図１および図２に示すフィルターの吸光ピークの極大吸光波長を示す。図１、図２および表１中、λｍａｘ（Ｒ）は液晶表示体の発光スペクトルにおける赤色発光ピークの極大発光波長を、λｍａｘ（Ｇ）は同発光スペクトルにおける緑色発光ピークの極大発光波長を、λｍａｘ（Ｂ）は同発光スペクトルにおける青色発光ピークの極大発光波長を示す。図１、図２および表２中、λｍａｘ（１）、λｍａｘ（２）およびλｍａｘ（３）は、フィルターの吸光スペクトルにおいて、第１、第２、第３の各波長領域に存在する吸光ピークの極大吸光波長をそれぞれ示す。
【００１９】
以下、必要に応じて、上記と同様の意味で、λｍａｘ（１）、λｍａｘ（２）、λｍａｘ（３）、λｍａｘ（Ｒ）、λｍａｘ（Ｇ）、λｍａｘ（Ｂ）の略称を用いる。
【００２０】
【表１】
2016126064.tif 000003
【００２１】
【表２】
2016126064.tif 000004
【００２２】
本発明のフィルターは、例えば、図１に示すような、第１、第２および第３の各波長領域に極大吸光波長を有する吸光ピークを１つずつ有するフィルターであってもよく、図２に示すような、第１および第２の各波長領域に極大吸光波長を有する吸光ピークを１つずつ有するフィルターであってもよく、図示しないが、第１および第３の各波長領域に極大吸光波長を有する吸光ピークを１つずつ有するフィルターであってもよい。また、第１、第２および第３の各波長領域においては、それぞれ独立して、極大吸光波長を有する吸光ピークを１つ有していてもよく、さらに複数個有していてもよい。
【００２３】
このような、本発明のフィルターは、組み合わせる液晶表示体の発光スペクトルにおける色再現性にとって好ましくない発光（以下、「不要光」ということもある。）をバランスよく吸収することが可能である。これにより、液晶表示体の発光スペクトルに比べて、液晶表示体の視認側から発光されフィルターを通過した後の発光スペクトルは色再現性が向上したものとなる。
【００２４】
なお、画像表示装置の色再現性は、例えば、ＣＩＥ ＸＹＺ表色系（ＪＩＳ  Ｚ８７０１（１９９９年））によるｘｙ色座標におけるＤＣＩ規格の色域面積に対する、該画像表示装置の上記同様の色域面積の割合で評価できる。本明細書においては、この色域面積の割合を「ＤＣＩ色域面積比」といい、百分率で示す。本発明のフィルターを液晶表示体に組み合わせれば、液晶表示体のみの場合に比べて発光スペクトルのＤＣＩ色域面積比を、人間の目で見た際に明らかに差別化できる程度に大きくできる。
【００２５】
ここで、ＤＣＩ規格は、高解像度のデジタルシネマ用に定められた色再現性の規格であり、ＣＩＥ１９３１色座標であるＸＹＺ（ＪＩＳ  Ｚ８７０１（１９９９年））によって色表現がなされる。ＤＣＩ規格の赤、緑、青の色座標は赤座標（ｘ＝０．６８０、ｙ＝０．３２０）、緑座標（ｘ＝０．２６５、ｙ＝０．６９０）、青座標（ｘ＝０．１５０、ｙ＝０．０６０）で示される。ＤＣＩ規格の色域面積は、上記赤、緑、青それぞれの色度座標（ｘ、ｙ）を結んだ三角形（以下、色三角形ともいう）の面積であり、０．１５２である。
【００２６】
なお、本発明において、液晶表示装置の上記色三角形の３つの頂点のうち、たとえば赤座標方向に色域面積を大きくする場合、単に赤方向に色域拡大ともいう。色域拡大は、たとえば特定の１つの色方向に拡大するのみでも実現可能であるが、その場合でも、通常、液晶表示装置における色域拡大とともに、フィルターにおけるＣ光源の透過色が所定の設定からずれる。そのずれが所定の範囲を超える場合には、色調補正を同時に行うことが好ましい。
【００２７】
色調補正は、フィルターにおける透過率とＣ光源の透過色とを、それぞれ所定の範囲内に調整することに相当する。ここで透過率はパネル発光に対するフィルターの透過率であって、７５％以上が好ましく、８０％以上がより好ましい。フィルターにおける、Ｃ光源の透過色の好ましい範囲は、ｘが０．２８０以上０．３４０以下、ｙが０．２８５以上０．３４５以下であり、より好ましくはｘが０．２９５以上０．３２５以下、ｙが０．３００以上０．３３０以下である。
【００２８】
以下、実施形態のフィルターの波長３００〜１０００ｎｍの光に対する吸光スペクトルにおける第１〜第３の波長領域における吸光ピークについて詳細に説明する。
【００２９】
（１）第１の波長領域に極大吸光波長を有する吸光ピーク
実施形態のフィルターは、その吸光スペクトルにおいて、λｍａｘ（Ｇ）［ｎｍ］＜λ１＜λｍａｘ（Ｒ）［ｎｍ］で波長範囲が示される第１の波長領域（λ１）に極大吸光波長を有する吸光ピーク（以下、吸光ピーク（Ｐ１）ともいう。）を必ず有する。吸光ピーク（Ｐ１）は、組み合わせる液晶表示体の発光スペクトルにおける、主として赤色の発光ピークの短波長側および緑色の発光ピークの長波長側に存在する不要光を吸収する役割を有する。
【００３０】
一般に液晶表示体の赤色発光ピークは緑色発光ピークや青色発光ピークに比べてブロードであり、赤色発光ピーク波長の周辺には不要光が多い。特に、赤色発光ピークの短波長側では視感度が高く、この領域に不要光が存在すると、色再現性が大きく低下する。よって、実施形態のフィルターにおいては、このような不要光が吸収可能な吸光ピーク（Ｐ１）を設計することが好ましい。
【００３１】
具体的には、吸光ピーク（Ｐ１）は、下記式（１）で示す、液晶表示体の赤色発光ピークと緑色発光ピークの間の発光スペクトルの極小点の波長（以下、λｍｉｎ（ＲＧ）ともいう。）を超え、λｍａｘ（Ｒ）−５ｎｍ以下の波長領域（λ１１）に極大吸光波長を有することが好ましい。さらに、下記式（２）で示す、波長領域（λ１２）に極大吸光波長を有することがより好ましい。
【００３２】
λｍｉｎ（ＲＧ）［ｎｍ］＜λ１１≦λｍａｘ（Ｒ）−５［ｎｍ］    …（１）
λｍｉｎ（ＲＧ）＋５［ｎｍ］≦λ１２≦λｍａｘ（Ｒ）−１５［ｎｍ］  …（２）
【００３３】
この関係を、上記図１、２および表１に示す液晶表示体と組み合わせて用いるフィルターに適用した場合、第１の波長領域に極大吸光波長を有する吸光ピーク（Ｐ１）の極大吸光波長λｍａｘ（１）は、５３７ｎｍを超え６１６ｎｍ未満の範囲にある。また、λｍｉｎ（ＲＧ）が５８１ｎｍであることから、吸光ピーク（Ｐ１）の極大吸光波長λｍａｘ（１）は、５８１ｎｍを超え、６１１ｎｍ以下の範囲にあることが好ましく、５８６ｎｍ以上、６０１ｎｍ以下の範囲にあることがさらに好ましい。
【００３４】
第１の波長領域に極大吸光波長を有する吸光ピーク（Ｐ１）の数は1個でもよく複数個でもよい。フィルターの吸光スペクトルは、第１の波長領域においては、上記λ１２の波長領域に極大吸光波長を有する吸光ピークの１個のみを有することが好ましい。
【００３５】
第１の波長領域に極大吸光波長を有する吸光ピーク（Ｐ１）の半値幅は５ｎｍ以上、５０ｎｍ以下が好ましく、１０ｎｍ以上、４０ｎｍ以下がさらに好ましい。組み合わせて用いる液晶表示体の発光スペクトルによるが、第１の波長領域に極大吸光波長を有する吸光ピーク（Ｐ１）の半値幅が５０ｎｍを超えて大きいと、色再現性を確保するために必要な光をカットする可能性が高まり、本発明による効果が達成されないことがある。また、吸光ピーク（Ｐ１）の半値幅が５ｎｍ未満では、ひとつの吸光ピークでは不要光を十分に吸収できない可能性が生じる。その場合、複数の吸光ピーク（Ｐ１）が必要とされ、設計上困難を伴う場合がある。
【００３６】
ここで、本明細書における半値幅とは、半値全幅のことであり、吸収スペクトルの特定の吸光ピークにおいて、その極大吸光波長の吸光係数値（εｇ）の１／２の値の位置で横軸に平行な直線を引いた場合に、この直線と該吸光ピークの曲線が交わる２つの交点の間の距離(ｎｍ)で表される。
【００３７】
第１の波長領域に極大吸光波長を有する吸光ピーク（Ｐ１）の吸光強度は、例えば、極大吸光波長λｍａｘ（１）と半値幅を上記範囲に調整した上で、液晶表示装置に求められる透過率や色調を勘案して適宜調整される。具体的には、第１の波長領域に極大吸光波長を有する吸光ピーク（Ｐ１）の吸光強度は、極大吸光波長λｍａｘ（１）における透過率で１０％〜８０％程度が好ましく、１０％〜７０％程度がより好ましい。
【００３８】
（２）第２の波長領域に極大吸光波長を有する吸光ピーク
実施形態のフィルターは、その吸光スペクトルが後述の第３の波長領域に極大吸光波長を有する吸光ピーク（以下、吸光ピーク（Ｐ３）ともいう。）を有しない場合は、λｍａｘ（Ｂ）［ｎｍ］＜λ１＜λｍａｘ（Ｇ）［ｎｍ］で波長範囲が示される第２の波長領域（λ２）に極大吸光波長を有する吸光ピーク（以下、吸光ピーク（Ｐ２）ともいう。）を必ず有する。
【００３９】
実施形態のフィルターは、その吸光スペクトルが後述の吸光ピーク（Ｐ３）を有する場合は、吸光ピーク（Ｐ２）を任意で有する。実施形態のフィルターは、その吸光スペクトルが吸光ピーク（Ｐ１）を有し、吸光ピーク（Ｐ２）および／または吸光ピーク（Ｐ３）を有する。
【００４０】
吸光ピーク（Ｐ２）は組み合わせる液晶表示体の発光スペクトルにおける、主として緑色の発光ピークの短波長側および青色の発光ピークの長波長側に存在する不要光を吸収する役割を有する。また、吸光ピーク（Ｐ３）は組み合わせる液晶表示体の発光スペクトルにおける、主として青色の発光ピークの短波長側に存在する不要光を吸収する役割を有する。
【００４１】
一般に液晶表示体の緑色発光ピークおよび青色ピークは赤色発光ピークに比べればシャープな形状を有することが多く、不要光となる発光が相対的に少ない。しかしながら、本発明においては、フィルターをその吸光スペクトルにおいて第２の波長領域に極大吸光波長を有する吸光ピーク（Ｐ２）および／または第３の波長領域に極大吸光波長を有する吸光ピーク（Ｐ３）を有する構成とすることで、吸光ピーク（Ｐ１）のみを有する場合に比べて、色再現性をより一層向上させたものである。
【００４２】
組み合わせて用いる液晶表示体の不要光の波長や強度にもよるが、実施形態のフィルターの吸光スペクトルは、好ましくは吸光ピーク（Ｐ１）と共に吸光ピーク（Ｐ２）を有し、より好ましくは、吸光ピーク（Ｐ１）と共に吸光ピーク（Ｐ２）および吸光ピーク（Ｐ３）を有する。青色発光ピーク付近における不要光の吸収は、この波長領域での視感度が比較的低いため改善効果がわかりにくいが、色再現性は確実に改善する。
【００４３】
吸光ピーク（Ｐ２）は、具体的には、下記式（３）で示す、液晶表示体の緑色発光ピークと青色発光ピークの間の発光スペクトルの極小点の波長（以下、λｍｉｎ（ＧＢ）ともいう。）付近の波長領域（λ２１）に極大吸光波長を有することが好ましい。さらに、下記式（４）で示す、波長領域（λ２２）に極大吸光波長を有することがより好ましい。緑色に対しては視感度が高く、特にわずかな光量低下も透過率に大きく影響を与えるため、上記λ２１はλｍｉｎ（ＧＢ）に対してやや青よりにあることが好ましい。
【００４４】
λｍｉｎ（ＧＢ）−３０［ｎｍ］≦λ２１≦λｍｉｎ（ＧＢ）＋２５［ｎｍ］    …（３）
λｍｉｎ（ＧＢ）−１５［ｎｍ］≦λ２２≦λｍｉｎ（ＧＢ）＋１５［ｎｍ］    …（４）
【００４５】
この関係を、上記図１、２および表１に示す液晶表示体と組み合わせて用いるフィルターに適用した場合、第２の波長領域に極大吸光波長を有する吸光ピーク（Ｐ２）の極大吸光波長λｍａｘ（２）は、４４６ｎｍを超え５３７ｎｍ未満の範囲にある。また、λｍｉｎ（ＧＢ）が４９２ｎｍであることから、吸光ピーク（Ｐ２）の極大吸光波長λｍａｘ（２）は、４６２ｎｍ以上、５１７ｎｍ以下の範囲にあることが好ましく、４７７ｎｍ以上、５０７ｎｍ以下の範囲にあることがさらに好ましい。
【００４６】
第２の波長領域に極大吸光波長を有する吸光ピーク（Ｐ２）の数は１個でもよく複数個でもよい。フィルターの吸光スペクトルは、第２の波長領域においては、上記λ２２の波長領域に極大吸光波長を有する吸光ピークを１〜３個有することが好ましい。
【００４７】
第２の波長領域に極大吸光波長を有する吸光ピーク（Ｐ２）の半値幅は５ｎｍ以上、５０ｎｍ以下が好ましく、１０ｎｍ以上、４０ｎｍ以下がさらに好ましい。組み合わせて用いる液晶表示体の発光スペクトルによるが、第２の波長領域に極大吸光波長を有する吸光ピーク（Ｐ２）の半値幅が５０ｎｍを超えて大きいと、色再現性を確保するために必要な色純度の高い光をカットする可能性が高まり、本発明による効果が達成されないことがある。また、吸光ピーク（Ｐ２）の半値幅が５ｎｍ未満では、ひとつの吸光ピークでは不要光を十分に吸収できない可能性が生じる。その場合、複数の吸光ピーク（Ｐ２）が必要とされ、設計上困難を伴う場合がある。
【００４８】
第２の波長領域に極大吸光波長を有する吸光ピーク（Ｐ２）の吸光強度は、極大吸光波長λｍａｘ（２）における透過率で１０％〜８０％程度が好ましく、１０％〜７０％程度がより好ましい。
【００４９】
（３）第３の波長領域に極大吸光波長を有する吸光ピーク
実施形態のフィルターは、その吸光スペクトルが上記の第２の波長領域に極大吸光波長を有する吸光ピーク（Ｐ２）を有しない場合は、４００［ｎｍ］≦λ３≦λｍａｘ（Ｂ）［ｎｍ］で波長範囲が示される第３の波長領域（λ３）に極大吸光波長を有する吸光ピーク（Ｐ３）を必ず有する。
【００５０】
吸光ピーク（Ｐ３）が吸収する不要光については、上記（２）で説明したとおり、組み合わせる液晶表示体の発光スペクトルにおける、主として青色の発光ピークの短波長側に存在する不要光である。なお、青色発光の視感度が比較的低いことから、発光ピークの極大発光波長（λｍａｘ（Ｂ））と吸収ピーク（Ｐ３）の極大吸収波長（λｍａｘ（３））が同じであっても色再現性を改善する効果に大きく影響をおよぼすことはない。
【００５１】
なお、第３の波長領域の下端の波長４００［ｎｍ］は、青色発光ピークの立ち上がる点の波長に概ね相当する。吸光ピーク（Ｐ３）は、具体的には、下記式（５）で示す、波長領域（λ３１）に極大吸光波長を有することが好ましい。さらに、下記式（６）で示す、波長領域（λ３２）に極大吸光波長を有することがより好ましい。
【００５２】
４００［ｎｍ］≦λ３１≦λｍａｘ（Ｂ）−５［ｎｍ］    …（５）
４００［ｎｍ］≦λ３２≦λｍａｘ（Ｂ）−１０［ｎｍ］    …（６）
【００５３】
この関係を、上記図１、２および表１に示す液晶表示体と組み合わせて用いるフィルターに適用した場合、第３の波長領域に極大吸光波長を有する吸光ピーク（Ｐ３）の極大吸光波長λｍａｘ（３）は、４００ｎｍ以上４４６ｎｍ以下の範囲にあり、４００ｍ以上、４４１ｎｍ以下の範囲にあることが好ましく、４００ｎｍ以上、４３６ｎｍ以下の範囲にあることがさらに好ましい。
【００５４】
第３の波長領域に極大吸光波長を有する吸光ピーク（Ｐ３）の数は1個でもよく複数個でもよい。フィルターの吸光スペクトルは、第１の波長領域においては、上記λ３２の波長領域に極大吸光波長を有する吸光ピークの１個のみを有することが好ましい。
【００５５】
第３の波長領域に極大吸光波長を有する吸光ピーク（Ｐ３）の半値幅は５ｎｍ以上、５０ｎｍ以下が好ましく、１０ｎｍ以上、４０ｎｍ以下がさらに好ましい。組み合わせて用いる液晶表示体の発光スペクトルによるが、第３の波長領域に極大吸光波長を有する吸光ピーク（Ｐ３）の半値幅が５０ｎｍを超えて大きいと、色再現性を確保するために必要な色純度の高い光をカットする可能性が高まり、本発明による効果が達成されないことがある。また、吸光ピーク（Ｐ３）の半値幅が５ｎｍ未満では、ひとつの吸光ピークでは不要光を十分に吸収できない可能性が生じる。その場合、複数の吸光ピーク（Ｐ３）が必要とされ、設計上困難を伴う場合がある。
【００５６】
第３の波長領域に極大吸光波長を有する吸光ピーク（Ｐ３）の吸光強度は、極大吸光波長λｍａｘ（３）における透過率で１０％〜８０％程度が好ましく、１０％〜７０％程度がより好ましい。
【００５７】
本発明のフィルターは、上記吸光特性を有し、液晶表示体の視認側に配置することで、該液晶表示体の色再現性を十分に向上させることができる。
【００５８】
実施形態のフィルターは、上記吸光特性を有するとともに、Ｃ光源による視感透過率が７０％以上であることが好ましい。視感透過率は、さらに７５％以上であることがより好ましい。
【００５９】
実施形態のフィルターは、人が視認する際に画像に影響を与えないように、Ｃ光源を用いて測定される透過光が無彩色であることが求められる。本発明のフィルターは、具体的には、Ｃ光源による透過光色度が、色座標（ｘ，ｙ）で、（ｘ，ｙ）＝（０．３１０±０．１００，０．３１６±０．１００）が好ましい。上記のとおりフィルターにおける、Ｃ光源の透過色のより好ましい範囲は、ｘが０．２８０以上０．３４０以下、ｙが０．２８５以上０．３４５以下であり、特に好ましくはｘが０．２９５以上０．３２５以下、ｙが０．３００以上０．３３０以下である。
【００６０】
実施形態のフィルターはさらに、液晶表示体における画像の視認性、特に黒色表示における視認性を向上させるために、視認側から照射される光の反射を防止する反射防止機能を有することが好ましい。通常、液晶表示体等の画像表示体の黒色表示における視認性は、ＣＩＥＬＡＢ色座標（ＪＩＳ  Ｚ８７８１−４（２０１３年））における明度Ｌ＊で評価される。液晶表示体の視認側にフィルターを配置することで、フィルターを配置しない場合に比べて、黒色表示時の明度Ｌ＊を１％程度低下できる反射防止性能を有するフィルターが好ましい。なお、フィルターを液晶表示体の視認側に配置し液晶表示体を黒色表示した場合のフィルターの視認側表面における明度Ｌ＊としては、２０未満が好ましい。
【００６１】
実施形態のフィルターは、本発明の効果を損なわない範囲で、上記各機能に加えてさらに、コントラスト向上機能、防眩機能（アンチグレア機能）等を有してもよい。
【００６２】
＜フィルターの構造＞
本発明のフィルターは、その波長３００〜１０００ｎｍの光に対する吸光スペクトルにおいて上記吸光特性を達成できれば構造は特に制限されない。本発明のフィルターは視感透過率を上記範囲にできる構造であることが好ましく、さらには視認側表面において上記の反射防止機能を有する構造であることがより好ましい。
【００６３】
上記吸光特性を有するフィルターを得るには、例えば、所定の吸光ピークを有する色素を上に説明した吸光ピークを有するように透明樹脂中に分散させ層状に形成した樹脂フィルター層でフィルターを構成すればよい。樹脂フィルター層は、単独で用いて上記機能が果たせれば、単独で用いてもよい。ただし、単独で用いる場合には、強度が十分でない場合があり、自立性の点でも十分でない場合があるため、強度と自立性を持たせるために、通常、透明基板上に樹脂フィルター層を形成する。さらに、上記透明基板や樹脂フィルター層が反射防止機能を兼ね備えることは困難であることから、反射防止層をフィルターの視認側の最表面として設けることが好ましい。
【００６４】
上記透明基板、樹脂フィルター層および反射防止層の積層順については、視認側から反射防止層、透明基板、樹脂フィルター層の順であっても、反射防止層、樹脂フィルター層、透明基板の順であってもよい。この場合、必要に応じて各層の間に透明粘着剤からなる粘着層を設けてもよい。なお、フィルターを構成する各層という場合、透明基板も層として扱われる。
【００６５】
ここで、樹脂フィルター層については、色素を分散させる透明樹脂を透明粘着剤とすることで粘着層を兼ねることができるので、反射防止層、樹脂フィルター層、透明基板の順に積層する場合、各層間に粘着層を設けない構成のフィルターとすることができる。このような構成のフィルターは積層の層数を減少できることから、軽量化や視感透過率の観点から好ましい。
【００６６】
反射防止層は、化学蒸着（ＣＶＤ）法や物理蒸着（ＰＶＤ）法、たとえば物理蒸着法の一種である真空蒸着やスパッタ法によって、たとえば透明基板上に直接形成可能である。また、樹脂フィルム等の透明基体上に反射防止層が形成されたものを、粘着剤を介して透明基板または樹脂フィルター層上で一体化してもよい。
【００６７】
実施形態のフィルターは液晶表示体の視認側に配置されて用いられる。この際、フィルターは、液晶表示体と距離を置いて独立して配設されていてもよく、液晶表示体の視認側表面に貼付されて液晶表示体と一体となるように設置されてもよい。以下、液晶表示体と距離を置いて設置されるフィルターを「分離型のフィルター」といい、液晶表示体と一体となるように設置されるフィルターを「一体型のフィルター」という。
【００６８】
一体型のフィルターの場合、液晶表示体の視認側表面とフィルターの非視認側表面は互いに接着される。フィルターにおいて、視認側から反射防止層、樹脂フィルター層（粘着層を兼ねる）、透明基板の順に積層されている場合、例えば、透明基板の非視認側に粘着層をさらに設けて液晶表示体に貼付すればよい。この場合、必要に応じて、樹脂フィルター層（粘着層を兼ねる）と粘着層の積層位置を入れ替えてもよい。すなわち、視認側から反射防止層、樹脂フィルター層（粘着層を兼ねる）、透明基板、粘着層の構成のフィルターであってもよく、反射防止層、粘着層、透明基板、樹脂フィルター層（粘着層を兼ねる）の構成のフィルターであってもよい。
【００６９】
フィルターは、さらに、必要に応じて、本発明の効果を損なわない範囲で、コントラスト向上層、防眩（アンチグレア）層等の機能層を有してもよい。また、設計によって、上記反射防止層にコントラスト向上機能、防眩機能（アンチグレア機能）等の機能を追加したものであってもよい。
【００７０】
フィルターは、公知のシミュレーションの手法により設計を行ってもよい。例えば、以下に示す具体的な方法により、実在する典型的な色素や透明樹脂および透明基板の透過または反射スペクトルについての実測データを用いて、構成や構造の変更、色素の設計や選択等を行うことができる。上記図１および図２に示すフィルターの吸光スペクトルは、シミュレーションの手法により設計されたフィルターの吸光スペクトルである。
【００７１】
以下に、本発明のフィルターの実施の形態について図面を参照しながら説明する。図３および図４は本発明のフィルターの実施形態の一例および別の一例を示す断面図である。図５および図６は、それぞれ、図３および図４に示すフィルターを用いた本発明の液晶表示装置の実施形態の一例および別の一例を示す断面図である。
【００７２】
図３に示すフィルター１０Ａは一体型のフィルターである。フィルター１０Ａは、例えば、図５に示す液晶表示装置２０Ａにおいて、液晶表示体２１の視認側に、液晶表示体２１の視認側表面２１ａとフィルター１０Ａの非視認側表面４ａが直接接するように配設されて用いられる。図４に示すフィルター１０Ｂは分離型のフィルターである。フィルター１０Ｂは、図６に示す液晶表示装置２０Ｂにおいて、液晶表示体２１の視認側に、液晶表示体２１と距離を置いて独立して配設されて用いられる。
【００７３】
なお、以下に説明するように画像の視認性を向上させる観点から、本発明においては、液晶表示体２１とフィルター１０Ａが一体化された液晶表示装置２０Ａのような液晶表示装置が好ましい。
【００７４】
すなわち、液晶表示体の視認側にフィルターを配する場合において、これらの間に存在する界面の反射率が高いと、液晶表示体の特に黒色表示時におけるフィルターの視認側表面の明度Ｌ＊の値が大きくなり画質が白っぽくなり、液晶表示体のコントラストを向上できない懸念がある。
【００７５】
一体型の液晶表示体２１とフィルター１０Ａでは、フィルター１０Ａを構成する各層の材料および液晶表示体２１の視認側最表層を構成する材料の相互間における屈折率の差をできるだけ小さくすることで、液晶表示体２１の視認側表面２１ａとフィルター１０Ａの非視認側表面４ａにおける界面の反射率、フィルター１０Ａを構成する各層の間に存在する界面の反射率を低く調整できる。よって、本発明の効果を損なわない範囲で材料を選択することで、液晶表示体の黒色表示時における画質をより向上できる。
【００７６】
一方、図６に示すように分離型のフィルター１０Ｂを用いた場合、液晶表示体２１とフィルター１０Ｂの間には空気層が存在することになる。空気の屈折率は１．００であり、液晶表示体２１やフィルター１０Ｂの各層を構成する材料の屈折率、例えば、透明基板材料や液晶表示体の最表層の材料として好ましく使用されるガラスの１．４６、粘着剤として好ましく使用されるアクリル樹脂の１．４９との差が大きくなりがちであり、よって界面反射率が高くなることで、液晶表示体のコントラストを向上しにくい。
【００７７】
（一体型のフィルター）
図３に示す一体型のフィルター１０Ａは、視認側から順に反射防止層３、樹脂フィルター層２、透明基板１、粘着層４が積層された構成を有する。以下各層の形態や構成材料、機能等を説明する。なお、上記の界面の反射率を考慮すると、例えば、透明基板１と粘着層４の屈折率差をΔｎ１、液晶表示体２１の最表層基材と粘着層４の屈折率差をΔｎ２とした場合、Δｎ１、Δｎ２ともに０．２０以下が好ましく、０．１５以下がさらに好ましい。
【００７８】
透明基板１は、透明性を有し、高い剛性を有するとともに軽量であることが好ましい。透明基板１を構成する材料としては、例えば、ガラスおよび樹脂が挙げられる。樹脂としては具体的に、ポリエチレンテレフタレート（ＰＥＴ）、ポリブチレンテレフタレートなどのポリエステル、ポリメチルメタクリレート（ＰＭＭＡ）などのポリアクリレート、ポリカーボネート（ＰＣ）、ポリスチレン、トリアセテート、ポリビニルアルコール、ポリ塩化ビニル、ポリ塩化ビニリデン、ポリエチレン、エチレン−酢酸ビニル共重合体、ポリビニルブチラール、金属イオン架橋エチレンメタクリル酸共重合体、ポリウレタン、セロファンなどが好ましく挙げられる。上記の材料の中でも、ガラス、ＰＥＴ、ＰＣ、ＰＭＭＡが好ましく、ガラスが特に好ましい。
【００７９】
ガラスとしては、通常のソーダライムガラス、アルミノシリケートガラス、ホウ珪酸ガラス、無アルカリボロシリケートガラス、石英ガラス等が挙げられる。ガラスとしては、紫外線や赤外線を吸収するガラスや強化ガラスを用いることも可能である。上記のとおり透明基板１には強度と軽さが求められていることから、化学強化ガラスを用いることが好ましい。
【００８０】
透明基板１の厚さは、０．５〜１０ｍｍが好ましく、１〜５ｍｍがより好ましい。透明基板１の厚さが０．５ｍｍ以上であることにより、液晶表示体２１を十分に保護することができる。１０ｍｍ以下であることで、フィルター１０Ａの重量を軽くできる。また、透明基板１のヤング率は、１×１０９Ｐａ以上が好ましく、５×１０９Ｐａ以上がより好ましく、１×１０１０Ｐａ以上がさらに好ましい。ヤング率の上限は特に制限はないが、上限は５×１０１１Ｐａが好ましい。透明基板１のヤング率が上記範囲内であると、液晶表示体２１を保護するのに十分な硬度を有するフィルター１０Ａとできるため好ましい。
【００８１】
樹脂フィルター層２は、フィルター１０Ａに上に説明した本発明のフィルターが有する吸光特性を付与するために設けられる必須の層である。樹脂フィルター層２は、所定の吸光ピークを有する色素を、上に説明した吸光ピークを有するように透明樹脂中に分散させ層状に形成することで得られる。ここで、透明樹脂は層を形成するためのいわゆるバインダ樹脂である。
【００８２】
所定の吸光ピークを有する色素としては、第１の波長領域に極大吸光波長を有する吸光ピークを有する色素（以下、色素（１）ともいう。）および、第２の波長領域に極大吸光波長を有する吸光ピークを有する色素（以下、色素（２）ともいう。）および／または第３の波長領域に極大吸光波長を有する吸光ピークを有する色素（以下、色素（３）ともいう。）を用いる。
【００８３】
すなわち、樹脂フィルター層２は、色素（１）を含有するとともに、色素（２）および／または色素（３）を含有する。
【００８４】
樹脂フィルター層２が含有する色素（１）は１種であっても、複数種であってもよい。また、色素（２）を含有する場合の色素（２）、および色素（３）を含有する場合の色素（３）は、それぞれ１種であっても、複数種であってもよい。これらの色素（１）、色素（２）および色素（３）がそれぞれ有する吸光ピークが、上記で説明したフィルターの吸光スペクトルにおける吸光ピーク（Ｐ１）、吸光ピーク（Ｐ２）および吸光ピーク（Ｐ３）に相当する。
【００８５】
色素（１）、色素（２）および色素（３）は、得られるフィルター１０Ａの吸光スペクトルが、これと組み合わせる液晶表示体の発光スペクトルに応じて設計される吸光ピーク（Ｐ１）と、吸光ピーク（Ｐ２）および／または吸光ピーク（Ｐ３）を有するように樹脂フィルター層２に配合される。上記のとおり樹脂フィルター層２は、少なくとも色素（１）を含有し、さらに色素（２）および／または色素（３）を含有する。樹脂フィルター層２における含有色素の組み合わせとしては、色素（１）および色素（２）の組み合わせが好ましく、色素（１）、色素（２）および色素（３）の全てを含有することがより好ましい。
【００８６】
なお、フィルター１０Ａにおいて樹脂フィルター層２以外の各層（透明基板を含む）は、基本的にフィルター１０Ａの吸光スペクトルに影響を与えるものではない。したがって、色素（１）、色素（２）および色素（３）は、樹脂フィルター層２における吸光スペクトルが吸光ピーク（Ｐ１）、吸光ピーク（Ｐ２）および吸光ピーク（Ｐ３）を有するように、樹脂フィルター層２に配合される。
【００８７】
色素（１）としては、例えば、アゾ系、縮合アゾ系、ジイモニウム系、フタロシアニン系、アンスラキノン系、インジゴ系、ペリノン系、ペリレン系、ジオキサジン系、キナクリドン系、メチン系、イソインドリノン系、キノフタロン系、ピロール系、チオインジゴ系、金属錯体系、ポルフィリン系、テトラアザポルフィリン系などの周知の有機顔料および有機染料、無機顔料のうち、樹脂フィルター層２の吸光スペクトルに吸光ピーク（Ｐ１）を与えるものが好ましく挙げられる。
【００８８】
色素（１）の中でも、耐候性が良好であるとともにバインダ樹脂との相溶性または分散性が良好な、例えばアンスラキノン系色素、キノフタロン系色素およびテトラアザポルフィリン系色素から選ばれる１種、または２種以上を適宜組み合わせて用いことが好ましい。アンスラキノン系色素およびテトラアザポルフィリン系色素から選ばれる１種、または２種以上を適宜組み合わせて用いことがより好ましい。色素（１）は単独で吸光ピーク（Ｐ１）を与えるものであってもよく、２種以上を組み合わせて吸光ピーク（Ｐ１）を与えるものであってもよい。上記条件を満たせば、色素（１）は、単独で用いることが視感透過率を高く維持しやすい点で好ましい。
【００８９】
例えば、上記図１および図２に示す発光スペクトルを有する液晶表示体と組み合わせる場合に用いられる色素（１）としては、アンスラキノン系色素については、例えば、日本化薬社製の商品名「Ｋａｙａｓｅｔ  Ｖｉｏｌｅｔ  Ａ−Ｒ」（（λｍａｘ；５５４ｎｍ、半値幅；１１８ｎｍ）、「Ｋａｙａｓｅｔ  Ｂｌｕｅ  Ｎ」（λｍａｘ；６４５  ｎｍ、半値幅；１１７ｎｍ）、「Ｋａｙａｓｅｔ  Ｇｒｅｅｎ  Ａ−Ｂ」（λｍａｘ；  ６４２ｎｍ、半値幅；１３４ｎｍ）等の市販品が挙げられる。
【００９０】
また、テトラアザポルフィリン系色素について、例えば、山田化学社製の商品名「ＴＡＰ−ＨＴＢＸ」（λｍａｘ；５９３ｎｍ、半値幅；２７ｎｍ）、「ＴＡＰ−２」（λｍａｘ；５９３ｎｍ、半値幅；２７ｎｍ）、「ＴＡＰ−１８」（λｍａｘ；５９２ｎｍ、半値幅；２５ｎｍ）、「ＴＡＰ−４５」等の市販品が挙げられる。
【００９１】
上記色素（１）の中でも、上記図１および図２に示す発光スペクトルを有する液晶表示体と組み合わせるフィルターにおける樹脂フィルター層２の吸光スペクトルにおいて、上に説明した好ましい態様の吸光ピーク（Ｐ１）を与える色素（１）として、ＴＡＰ−ＨＴＢＸ、ＴＡＰ−２、ＴＡＰ−１８等が挙げられる。
【００９２】
色素（２）としては、有機顔料および有機染料、無機顔料のうち、樹脂フィルター層２の吸光スペクトルに吸光ピーク（Ｐ２）を与えるものが好ましく挙げられる。
【００９３】
色素（２）は単独で吸光ピーク（Ｐ２）を与えるものであってもよく、２種以上を組み合わせて吸光ピーク（Ｐ２）を与えるものであってもよい。上記条件を満たせば、色素（２）は、単独で用いることが視感透過率を高く維持しやすい点で好ましい。
【００９４】
色素（３）としては、例えば、有機顔料および有機染料、無機顔料のうち、樹脂フィルター層２の吸光スペクトルに吸光ピーク（Ｐ３）を与えるものが好ましく挙げられる。
【００９５】
色素（３）は単独で吸光ピーク（Ｐ３）を与えるものであってもよく、２種以上を組み合わせて吸光ピーク（Ｐ３）を与えるものであってもよい。上記条件を満たせば、色素（３）は、単独で用いることが視感透過率を高く維持しやすい点で好ましい。
【００９６】
樹脂フィルター層２は、本発明の効果を損なわない範囲において、必要に応じて、色素（１）、色素（２）および色素（３）以外の色素を含有してもよい。以下、必要に応じて、色素（１）、色素（２）および色素（３）を「色素Ａ」といい「色素Ａ」以外の色素を「色素Ｂ」という。
【００９７】
上記色素Ｂとしては、例えば、先に説明した色調補正の目的で含有される色調補正色素等が挙げられる。色調補正色素は、例えば、色素Ａの吸光ピークが存在する波長領域に吸収波長を有するものであってもよく、それ以外の波長領域に吸収波長を有するものであってもよい。
【００９８】
色調補正色素は、フィルターにおける上記透過率とＣ光源の透過色とを、それぞれ所定の範囲内に調整するように、その所定量が樹脂フィルター層２内に配合される。色調補正色素は、例えば、アンスラキノン系、キノフタロン系、Ｃ．Ｉ．ソルベントイエロー８９などの周知の有機顔料および有機染料、無機顔料から上記調整が可能な色素Ｂが適宜選択されて使用される。
【００９９】
例えば、上記図１および図２に示す発光スペクトルを有する液晶表示体と組み合わせる場合に用いられる色調補正色素としては、例えば、色素Ａの吸光ピークが存在する波長領域に吸収波長を有する色素Ｂとして以下のものが挙げられる。
【０１００】
キノフタロン系色素については、例えば、山本化成社製の商品名「ＭＳ  Ｙｅｌｌｏｗ  ＨＤ−１３７」（λｍａｘ；４４９ｎｍ、半値幅；６５ｎｍ）等、Ｃ．Ｉ．ソルベントイエロー８９については、例えば、チバ・ジャパン社製の商品名「ＯＲＡＳＯＬ  ＹＥＬＬＯＷ  ２ＲＬＮ」（λｍａｘ；４６８ｎｍ、半値幅；１１４ｎｍ）、アンスラキノン系色素については、例えば、日本化薬社製の商品名「Ｒｅｄ  Ｒ２０」（λｍａｘ；５０６ｎｍ、半値幅；１０５ｎｍ、）等の市販品が挙げられる。
【０１０１】
また、色調補正色素として、色素Ａの吸光ピークが存在する波長領域以外に吸収波長を有する色素Ｂとしては、例えば、日本火薬社製、商品名「Ｂｌｕｅ  Ｂ２０」（λｍａｘ；６３１ｎｍ）等が挙げられる。ただし、視感透過率を高く維持する観点からは、樹脂フィルター層２は、色素Ａ以外の色素を含有しないことが好ましい。
【０１０２】
なお、用いられる色素Ａおよび色素Ｂの吸光係数は、いずれの波長領域に極大吸収波長を有する色素Ａおよび色素Ｂにおいても、極大吸収波長における吸光係数は１０〜９０が好ましく２５〜７５がより好ましい。
【０１０３】
色素Ａおよび色素Ｂとしては、ヒドロキシル基（−ＯＨ）およびアミノ基（−ＮＨ２）を有しない色素が好ましい。本発明に係る樹脂フィルター層２を形成するための組成物中の色素は、実質的にヒドロキシル基（−ＯＨ）およびアミノ基（−ＮＨ２）を有しない色素のみを含むことが好ましい。実質的に、ヒドロキシル基およびアミノ基を有しない色素のみを含むとは、ヒドロキシル基およびアミノ基を有しない色素を、樹脂フィルター層２を形成するための組成物中の色素全量に対して、９５質量％以上含むことを意味し９８質量％以上がより好ましく、９９質量％以上がさらに好ましい。ヒドロキシル基およびアミノ基を有しない色素を用いることで、色素を含む樹脂フィルター層２を形成するための組成物が湿気により変色せず、退色等の劣化が抑えられる。
【０１０４】
樹脂フィルター層２における色素Ａの含有量は、樹脂フィルター層２の吸光スペクトルにおける吸光ピーク（Ｐ１）、吸光ピーク（Ｐ２）および吸光ピーク（Ｐ３）やフィルターに求められるＣ光源による視感透過率に合わせて調整される。色素Ａの含有量は、用いる色素の種類により適宜選択され、バインダ樹脂１００質量部に対して、０．００１〜２０質量部が好ましく、０．０１〜１０質量部がより好ましい。
【０１０５】
樹脂フィルター層２は、透明なバインダ樹脂に少なくとも上記色素（１）と、色素（２）および／または色素（３）が均一に分散されてなる層である。透明なバインダ樹脂としては、特に制限されず、フィルターに通常用いられる電離放射線硬化性樹脂、熱硬化性樹脂、熱可塑性樹脂等の樹脂材料が好ましく挙げられる。これら、樹脂材料に上記色素を均一に分散させフィルム状に成形する方法としては、従来公知の方法が使用できる。
【０１０６】
樹脂フィルター層２は、具体的には、上記樹脂材料に少なくとも色素（１）と、色素（２）および／または色素（３）とを含む色素成分および後述の任意成分を均一に分散させた樹脂フィルター層形成用の組成物を調製し、該組成物を、例えば、透明基板１上またはセパレータ上に塗布し、乾燥、硬化させて作製される。
【０１０７】
本発明のフィルターにおける樹脂フィルター層は、バインダ樹脂が粘着剤であってもよい。図３に示すフィルター１０Ａにおいては、樹脂フィルター層２のバインダ樹脂は粘着剤であり、樹脂フィルター層２は上記光学フィルターとしての役割を果たすと同時に透明基板１および反射防止層３を接着する役割を有する。樹脂フィルター層２に用いる粘着剤としては、アクリル系粘着剤、シリコーン系粘着剤、ブタジエン系粘着剤、ウレタン系粘着剤等が挙げられ、アクリル系粘着剤が好ましい。
【０１０８】
アクリル系粘着剤としては、アクリル系単量体に基づく重合単位を主成分として含むアクリル系（共）重合体からなる粘着剤（Ｅ１）、および粘着剤の凝集力を高めるため、架橋点となりうる官能基（例えば、ヒドロキシ基、エポキシ基等、以下、「架橋性基」ということもある）を有するアクリル系（共）重合体と架橋剤が架橋して得られる粘着剤（Ｅ２）が挙げられる。なお、粘着剤（Ｅ１）を構成するアクリル系（共）重合体は架橋性基を有するものであってもよい。
【０１０９】
アクリル系（共）重合体を得るために用いるアクリル系単量体としては、（メタ）アクリル酸、イタコン酸、（無水）マレイン酸、（無水）フマル酸、クロトン酸、これらのアルキルエステルが挙げられる。ここで、「（メタ）アクリル酸」は、アクリル酸およびメタクリル酸を総称する。（メタ）アクリレートも同様である。なお、樹脂フィルター層２における粘着剤の凝集力を高めるために、架橋性基を有するアクリル系単量体の使用が好ましい。
【０１１０】
（メタ）アクリル酸のアルキルエステルとしては、メチル（メタ）アクリレート、エチル（メタ）アクリレート、プロピル（メタ）アクリレート、ｎ−ブチル（メタ）アクリレート、ｎ−ペンチル（メタ）アクリレート、ｎ−ヘキシル（メタ）アクリレート、ｎ−ヘプチル（メタ）アクリレート、ｎ−オクチル（メタ）アクリレート、２−エチルヘキシル（メタ）アクリレート、イソノニル（メタ）アクリレート、ｎ−デシル（メタ）アクリレート、イソデシル（メタ）アクリレートなどが挙げられる。
また、架橋性基を有する（メタ）アクリル酸系の単量体としては、例えば、ヒドロキシエチル（メタ）アクリレート、グリシジル（メタ）アクリレートなどが好ましく挙げられる。
【０１１１】
アクリル系（共）重合体を得るために用いる単量体の組成としては、上記アクリル系単量体の中でも、（メタ）アクリル酸、そのアルキルエステル、および架橋性基を有する（メタ）アクリル酸系単量体から選ばれる（メタ）アクリル酸系単量体を主成分とする組成が好ましい。ここで、主成分とするとは、（メタ）アクリル酸系単量体を、アクリル系（共）重合体全量に対して９５質量％以上含むことを意味し、９８質量％以上がより好ましく、９９質量％以上がさらに好ましい。アクリル系（共）重合体における（メタ）アクリル酸系単量体以外の単量体は、アクリル系単量体以外の単量体であってもよいが、好ましくは（メタ）アクリル酸系単量体以外のアクリル系単量体である。
【０１１２】
アクリル系（共）重合体の酸価は１０ｍｇＫＯＨ／ｇ以下が好ましい。なお、酸価は０ｍｇＫＯＨ／ｇであってもよい。アクリル系（共）重合体の酸価は０〜７ｍｇＫＯＨ／ｇがより好ましく、０〜５ｍｇＫＯＨ／ｇが特に好ましい。アクリル系（共）重合体の酸価が１０ｍｇＫＯＨ／ｇ以下であることにより、耐湿試験後の変色を抑えることができる。ここでいう酸価とは、指示薬としてフェノールフタレインを用いたアルコール性水酸化カリウム（ＫＯＨ）の滴定により求められる値である。
【０１１３】
アクリル系（共）重合体の酸価を１０ｍｇＫＯＨ／ｇ以下にするには、アクリル系単量体を重合する際に酸価がこの範囲になるように、共重合に用いるカルボキシル基を有する単量体の量を調整する。また、同様に、架橋の程度を所望の範囲とするためには、共重合に用いる架橋性基を有する単量体の量を調整すればよい。以下、本明細書において、架橋性基を有する単量体を含む共重合体からなるアクリル系粘着剤を架橋性アクリル系（共）重合体という。
【０１１４】
酸価が１０ｍｇＫＯＨ／ｇ以下の架橋性アクリル系（共）重合体は市販されており、その中から適宜選択して用いてもよい。例えば、商品名：「ＮＣＫ１０１」東洋インキ社製（酸価＝０ｍｇＫＯＨ／ｇ、有機溶剤含有量７０質量部）、商品名：「ＥＸＫ０４−４８８」東洋インキ社製（酸価：６．２ｍｇＫＯＨ／ｇ）などが挙げられる。
【０１１５】
また、アクリル系（共）重合体のガラス転移温度（Ｔｇ）は、−４０〜４０℃が好ましく、−３０〜１０℃がより好ましい。
【０１１６】
アクリル系粘着剤を粘着剤（Ｅ１）の態様とする場合には、上記アクリル系（共）重合体のみを、上に説明した樹脂フィルター層形成用の組成物に含有させて樹脂フィルター層を得る。アクリル系（共）重合体は１種を単独で用いてもよく２種以上を組合せて用いてもよい。ただし、アクリル系（共）重合体のうちでも上記架橋性アクリル系（共）重合体を使用する場合には、粘着剤（Ｅ２）の態様とすることが好ましい。すなわち、樹脂フィルター層形成用の組成物に、架橋性アクリル系（共）重合体とともに架橋剤を含有させ、樹脂フィルター層を形成する際に架橋して得られる架橋アクリル樹脂をアクリル系粘着剤（粘着剤（Ｅ２））とする態様が好ましい。架橋性アクリル系（共）重合体および架橋剤はそれぞれ１種を単独で用いてもよく２種以上を組合せて用いてもよい。架橋性アクリル系（共）重合体の架橋性基に架橋剤を反応させて該アクリル系（共）重合体を架橋させることにより凝集力を確保できる。
【０１１７】
架橋剤としては、メラミン樹脂、尿素樹脂、エポキシ樹脂、金属酸化物、金属塩、金属水酸化物、金属キレート、ポリイソシアネート、カルボキシ基含有ポリマー、酸無水物、ポリアミンなどが挙げられ、架橋性基の種類に応じて適宜選択される。
【０１１８】
架橋性アクリル系（共）重合体と組合せて用いる架橋剤としては、架橋性基がヒドロキシ基の場合、ポリイソシアネートが好ましく、例えば、商品名：「コロネートＨＬ」日本ポリウレタン社製などの市販品を用いることができる。
【０１１９】
粘着剤（Ｅ２）における、架橋性アクリル系（共）重合体に対する架橋剤の割合は、架橋性アクリル系（共）重合体における架橋性基のモル量に対して、架橋剤が有する反応基のモル量が０．０１〜１０倍となる量が好ましく、０．１〜５倍となる量がより好ましい。
【０１２０】
樹脂フィルター層２におけるアクリル系粘着剤の含有量は、アクリル系粘着剤として、アクリル系（共）重合体からなる粘着剤（Ｅ１）を用いた場合、樹脂フィルター層形成用の組成物が含有する全固形分の質量に対するアクリル系（共）重合体の質量の割合として算出できる。また、架橋性アクリル系（共）重合体と架橋剤が架橋して得られる粘着剤（Ｅ２）の場合、樹脂フィルター層形成用の組成物が含有する全固形分の質量に対する架橋性アクリル系（共）重合体と架橋剤の合計質量の割合として算出できる。
【０１２１】
樹脂フィルター層２におけるアクリル系粘着剤の含有量は、全固形分に対して８０〜９９．２質量％が好ましく、８５〜９８．２質量％がより好ましい。
【０１２２】
本発明のフィルターにおいて、樹脂フィルター層２は、透明樹脂（粘着剤）および、少なくとも色素（１）と、色素（２）および／または色素（３）とを含む色素成分の他に必要に応じて、光安定剤、紫外線吸収剤、レベリング剤、帯電防止剤、熱安定剤、酸化防止剤、分散剤、難燃剤、滑剤、可塑剤等の任意成分を、本発明の効果を損なわない範囲で含有してもよい。また、樹脂フィルター層形成用の組成物は、これらの成分以外に、通常、有機溶剤を含有する。
【０１２３】
樹脂フィルター層２が任意に含有する光安定剤としては、金属、例えば、銅またはニッケルを中心原子とする錯体からなる公知の光安定剤を用いることができる。樹脂フィルター層が、このような光安定剤を含有することにより、上記色素成分の耐光性が向上され、耐久性に優れる樹脂フィルター層を有するフィルターが得られる。
【０１２４】
なお、金属、例えば、銅またはニッケルを中心原子とする錯体としては、配位原子として酸素原子またはイオウ原子を有する有機配位子から選ばれる配位子が銅原子またはニッケル原子に配位する錯体が好ましい。配位子は単座配位子であっても、多座配位子であってもよい。
【０１２５】
配位原子として酸素原子またはイオウ原子を有する有機配位子から選ばれる配位子が銅原子またはニッケル原子に配位する錯体として、具体的には、配位原子がイオウ原子である錯体についてはジチオール錯体が挙げられる。ジチオール錯体としては、ベンゼンジチオール錯体やジチオカルバミン酸塩が好ましい。
【０１２６】
ベンゼンジチオール錯体として、具体的には、市販品として、住友精化社製、商品名「ＥＳＴ−３」（ジチオール銅錯体、ビス（４−ピペリジルスルホニル−１，２−ベンゼンジチオラート−Ｓ，Ｓ’）銅−テトラ−ｎブチルアンモニウム）、商品名「ＥＳＴ−５」（ジチオール銅錯体、ビス（４−モルホリノスルホニル−１，２−ジチオフェノレート）銅−テトラ−ｎ−ブチルアンモニウム）、商品名「ＥＳＴ−５Ｎｉ」（ジチオールニッケル錯体、ビス（４−モルホリノスルホニル−１，２−ジチオフェノレート）ニッケル−テトラ−ｎ−ブチルアンモニウム）等が挙げられる。
【０１２７】
ニッケルや銅のジチオカルバミン酸塩として、具体的には、ビス（ジブチルジチオカルバミン酸）ニッケル（II）、ビス（ジブチルジチオカルバミン酸）銅（II）、ビス（ジエチルジチオカルバミン酸）銅（II）、ビス（ジエチルジチオカルバミン酸）ニッケル（II）等が挙げられる。
【０１２８】
また、配位原子が酸素原子である錯体として、サリチル酸塩、ベンゼンスルホン酸塩等が挙げられる。配位原子が酸素原子である錯体として、さらに、フタル酸やその類縁化合物の塩等も使用可能である。
【０１２９】
これらのうちでも、色素成分の耐光性改善の観点からビス（ジブチルジチオカルバミン酸）ニッケル（II）、ビス（ジブチルジチオカルバミン酸）銅（II）、「ＥＳＴ−３」等が好ましく、ビス（ジブチルジチオカルバミン酸）ニッケル（II）が特に好ましい。
【０１３０】
光安定剤は、樹脂フィルター層２に求められる他の物性を確保しながら、光安定剤がその機能を発揮できる量（配合割合）の範囲として、バインダ樹脂１００質量部に対して、０．００１〜２０質量部が好ましく、０．０１〜１０質量部がより好ましい。
【０１３１】
樹脂フィルター層２が任意に含有する紫外線吸収剤としては、ベンゾトリアゾール系紫外線吸収剤、ベンゾフェノン系紫外線吸収剤、サリシレート系紫外線吸収剤、シアノアクリレート系紫外線吸収剤、トリアジン系紫外線吸収剤、オキザニリド系紫外線吸収剤、ニッケル錯塩系紫外線吸収剤、無機系紫外線吸収剤等が好ましく挙げられる。市販品として、チバ・ジャパン社製、商品名「ＴＩＮＵＶＩＮ  ４７９」等が挙げられる。
【０１３２】
紫外線吸収剤は、樹脂フィルター層２に求められる他の物性を確保しながら、紫外線吸収剤がその機能を発揮できる量（配合割合）の範囲として、バインダ樹脂１００質量部に対して０．１〜３０質量部が好ましく、０．５〜２０質量部がより好ましい。
【０１３３】
樹脂フィルター層２の層厚は、吸光性能、フィルター１０Ａの視感透過率を高いレベルに維持する、成形時の有機溶剤の残留等の観点から０．３〜１００μｍが好ましく、０．５〜５０μｍがより好ましい。
【０１３４】
フィルター１０Ａにおいて、透明基板１の非視認側に設けられる粘着層４は、透明粘着剤を必須成分とする層である。粘着剤としては、透明であって、透明基板１と液晶表示体２１を接着可能な材料であれば特に制限されない。具体的には、アクリル系粘着剤、シリコーン系粘着剤、ブタジエン系粘着剤、ウレタン系粘着剤等の透明粘着剤から、透明基板１を構成する材料と液晶表示体２１の視認側表面２１ａを構成する材料に応じて、接着性を勘案して適宜選択される。
【０１３５】
また、粘着層４を構成する粘着剤として、フィルター１０Ａを有する液晶表示体２１の黒色表示時における画質を高めるために、透明基板１と粘着層４の屈折率差（Δｎ１）および、液晶表示体２１の最表層基材と粘着層４の屈折率差（Δｎ２）がともに０．２０以下、好ましくは０．１５以下となる粘着剤を選択することが好ましい。透明基板１および液晶表示体２１の最表層基材が共にガラスである場合、その屈折率は１．４６であることから、粘着層４を構成する粘着剤としては、屈折率が概ね１．４１〜１．５１の範囲にあるアクリル系粘着剤が好ましい。
【０１３６】
このような、アクリル系粘着剤を用いた粘着層４としては、例えば、樹脂フィルター層２のバインダ樹脂として説明したアクリル系粘着剤と、必要に応じて含有される任意成分（ただし、色素成分を除く）を含む粘着層が挙げられる。粘着層４は好ましくはアクリル系粘着剤のみからなる層である。または、市販の透明粘着シートを用いて粘着層４を構成してもよい。市販の透明粘着シートとしては、例えば、巴川製紙社製の商品名「ＴＸ４８Ａ粘着シート」（屈折率；１．４９、厚さ；２５μｍ）等が挙げられる。
【０１３７】
粘着層４の層厚は、接着性、フィルター１０Ａの視感透過率を高いレベルに維持する等の観点から０．３〜１００μｍが好ましく、０．５〜５０μｍがより好ましい。
【０１３８】
フィルター１０Ａにおいて、樹脂フィルター層２の視認側に設けられ、フィルター１０Ａの視認側の最表層となる反射防止層３としては、樹脂フィルム等の透明基体上に反射防止膜が形成されたものや、反射防止膜のみからなるものが挙げられる。反射防止膜としては、屈折率の低い無機化合物と屈折率の高い無機化合物とを交互に積層した積層体や、屈折率の低い無機化合物からなる層、屈折率の低い樹脂からなる層などが挙げられる。屈折率の低い樹脂としては、フッ素樹脂、シリコーン樹脂、フルオロシリコーン樹脂などが挙げられる。屈折率の低い無機化合物としては、二酸化珪素などが挙げられる。
【０１３９】
反射防止層３が、樹脂フィルム等の透明基体上に反射防止膜を形成してなるものの場合、上記透明基板１を構成する樹脂と同様の樹脂からなる樹脂フィルム、例えば、ポリエチレンテレフタレート（ＰＥＴ）フィルムやトリアセチルセルロース（ＴＡＣ）フィルムの片面に含フッ素重合体を含む低屈折率材料からなる反射防止膜（以下、「ＡＲ膜」ともいう）が形成されたものが特に好ましい。低屈折率とは、具体的には屈折率が１．１〜１．６であることが好ましく、１．２〜１．５がより好ましく、１．３〜１．４８がさらに好ましい。
【０１４０】
具体的には、ＡＲ膜付きＰＥＴフィルムとして、旭硝子社製の商品名：アークトップ（ＵＲＰ２１９９）や、日本油脂社製の商品名：リアルック（ＲＬ７８００、ＲＬ９０００、ＲＬ９２００）、ＡＲ膜付きＴＡＣフィルムとして、大日本印刷社製、商品名：帯電防止低反射ハードコートＴＡＣフィルム（ＤＳＧ−０５ＳＣ（６０））などの市販品が挙げられる。
【０１４１】
反射防止層３の層厚は、２５〜２００μｍの間で調整でき、貼り合わせの観点から５０〜１５０μｍが好ましい。
【０１４２】
さらに、図３に示さないが、フィルター１０Ａは、例えば、上記樹脂フィルター層２と透明基板１の間にコントラスト向上機能を有するコントラスト向上層を有してもよい。コントラスト向上層としては、例えば、透明基体上に平行に並設された複数の直線状の暗色部と、これら暗色部間に配置される透光性領域とが形成されたものが挙げられる。透光性領域は、例えば、併設方向の断面において透明基体側に向けて徐々に幅が広がる台形状であり、透明基体側の端部において隣接する他の透光性領域と繋がるように形成されている。また、暗色部は、例えば、隣接する透光性領域間の凹部に暗色粒子と透明樹脂とが充填されることにより構成される。
【０１４３】
また、フィルター１０Ａにおいて反射防止層３の代わりに防眩層を設けてもよい。防眩層（アンチグレア層）は、フィルターでの反射による映りこみを低減するため、表面に凹凸構造を有する機能層である。表面の凹凸構造があることで、反射像を拡散させて輪郭をぼかす効果がある。上記同様のシリカ等の無機微粒子、あるいはアクリル系樹脂やスチレン系樹脂等の有機微粒子をバインダ樹脂中に分散した溶液を樹脂フィルム等の透明基体にコーティングし、溶媒を揮発させる方法や、サンドブラスト、あるいはエッチング等により基材自身に凹凸を形成する方法がある。さらに最表層に反射防止処理を施してもよい。防眩層としては、例えば、大日本印刷社製の商品名「ＤＳ−ＬＲ」、「ＤＳ−２１」、日油社製の商品名：リアルック（ＲＬ５５００、ＲＬ７３００）等の市販品が好ましく用いられる。
【０１４４】
図３に示す一体型のフィルター１０Ａは、例えば、以下のように製造され、液晶表示装置の液晶表示体の視認側に配置され、図５に示すような本発明の実施形態の一例の液晶表示装置２０Ａが得られる。
【０１４５】
例えば、樹脂フィルター層２が粘着剤を含有する場合は、透明基板１の視認側となる主面上に予め調製された樹脂フィルター層２を形成するための組成物を塗布し乾燥して樹脂フィルター層２を形成し、その上に反射防止層３を積層した積層体を作製する。またはセパレータ上に樹脂フィルター層２を形成するための組成物を塗布し乾燥して樹脂フィルター層２を形成し、その表面に反射防止層３を積層した後、セパレータを取り除き、樹脂フィルター層２の反射防止層３を積層した側と反対側の主面上に透明基板１の視認側となる主面を重ね合わせて積層体を得る。
【０１４６】
樹脂フィルター層２が粘着剤を含有しない場合は、透明基板１上に、樹脂フィルター層２、反射防止層３を、透明基板１および各層の間に透明粘着剤層を介してその順に重ね合わせて、積層体を作製する。
【０１４７】
次いで、得られた積層体を加圧台上に載置し、その上面の一端部側から他端部側にかけてゴム等の弾性材料によって被覆された加圧ローラーを移動させて加圧することにより各層を貼り合わせる。なお、このような加圧ローラーによる貼り合わせ後に、温度３０〜８０℃、圧力０．６〜１．２ＭＰａの雰囲気下で２０〜１２０分間程度の熱処理を行うことで、各機能フィルム間における気泡を消失させ、外観を良好にできる。
【０１４８】
さらに、別に準備された非視認側表面４ａにセパレータを有するセパレータ付き粘着層４の視認側を上記加圧処理された積層体の透明基板１の非視認側に貼り付ける。このようにして非視認側にセパレータを有する一体型のフィルター１０Ａが得られる。
【０１４９】
フィルター１０Ａを液晶表示体２１の視認側に配置する場合には、フィルター１０Ａからセパレータを取り外してフィルター１０Ａの非視認側表面である粘着層４の非視認側表面４ａを液晶表示装置の液晶表示体２１の視認側表面２１ａに貼付する。例えば、このようにして、一体型のフィルター１０Ａが液晶表示体の視認側に配置された液晶表示装置２０Ａが得られる。
【０１５０】
（分離型のフィルター）
図４に示す分離型のフィルター１０Ｂは、視認側から順に反射防止層３、樹脂フィルター層２、透明基板１が積層された構成を有する。本発明のフィルターが分離型のフィルターの場合、上記一体型のフィルターで通常用いられる粘着層４を有しないこと以外は全て上記一体型のフィルターと同様とできる。
【０１５１】
また、分離型のフィルターにおける製造方法についても、上記一体型のフィルターにおいて、粘着層４を積層する前までの工程と同様にできる。
【０１５２】
図６に示す本実施形態の別の一例である液晶表示装置２０Ｂを得るには、例えば、液晶表示体２１の視認側に所定の間隔を設けてフィルター１０Ｂを配設すればよい。液晶表示装置２０Ｂにおけるフィルター１０Ｂの固定方法は常法による。
【０１５３】
以上、図３および図４に示す液晶表示体用のフィルター１０Ａ、１０Ｂを例にして本発明の実施の形態を説明したが、本発明のフィルターにおいては、本発明の趣旨に反しない限度において各層の積層順、各層の構成材料等を適宜変更できる。また、必要に応じて上に説明した以外の層を設けてもよい。なお、樹脂フィルター層が接着性を有する場合には、接着性を有しない層間に配設される。同様に、図５および図６に示す液晶表示装置２０Ａ、２０Ｂを例にして本発明の実施の形態の液晶表示装置を説明したが本発明の本発明の趣旨に反しない限度において、その構成を適宜変更できる。
【実施例】
【０１５４】
以下、本発明のフィルターについて、実施例を参照してより具体的に説明する。まず、実験例１〜７および計算例１〜５により、色素（１）〜（３）のうち色素（１）のみを含有しさらに必要に応じて色調補正色素を含む樹脂フィルター層を有するフィルターを実際に製造し、液晶テレビ（ＳＯＮＹ社製、ＢＲＡＶＩＡ「ＫＤＬ−４６ＨＸ９２０」を用いて評価した。同様のフィルターをシミュレーションで設計し評価した結果と、上記実際の評価結果を比較し、シミュレーションの検証を行った。さらに、例１、例２により本発明のフィルターの実施例に係るシミュレーションを実行した。
【０１５５】
実験例、計算例に用いた色素（１）、色調補正色素の市販品を、商品名、製造元、特性等と共に以下に示す。なお、各例の説明においては、商品名のみを記載した。
【０１５６】
（色素（１））
山田化学社製の商品名「ＴＡＰ−ＨＴＢＸ」（λｍａｘ；５９３ｎｍ、半値幅；２７ｎｍ）、
山田化学社製の商品名「ＴＡＰ−２」（λｍａｘ；５９３ｎｍ、半値幅；２７ｎｍ）、
日本化薬社製の商品名「Ｋａｙａｓｅｔ  Ｖｉｏｌｅｔ  Ａ−Ｒ」（λｍａｘ；５５４ｎｍ、半値幅；１１８ｎｍ）。
【０１５７】
（色調補正色素）
山本化成社製の商品名「ＭＳ  Ｙｅｌｌｏｗ  ＨＤ−１３７」（λｍａｘ；４４９ｎｍ、半値幅；６５ｎｍ）、
チバ・ジャパン社製の商品名「ＯＲＡＳＯＬ  ＹＥＬＬＯＷ  ２ＲＬＮ」（λｍａｘ；４６８ｎｍ、半値幅；１１４ｎｍ）、
日本化薬社製の商品名「Ｒｅｄ  Ｒ２０」（λｍａｘ；５０６ｎｍ、半値幅；１０５ｎｍ）。
日本化薬社製、商品名「Ｂｌｕｅ  Ｂ２０」（λｍａｘ；６３１ｎｍ）
【０１５８】
［実験例１］
以下の方法により図３に示される断面構造を有するフィルター１０Ａを製造した。
【０１５９】
メチルエチルケトン（ＭＥＫ）の１４質量部に紫外線吸収剤（チバ・ジャパン社製、商品名「ＴＩＮＵＶＩＮ  ４７９」）の２．６２５質量部、色素（１）としての「ＴＡＰ−ＨＴＢＸ」の０．０２０３質量部、色調補正色素としての「ＯＲＡＳＯＬ  ＹＥＬＬＯＷ  ２ＲＬＮ」の０．０１５７質量部、「Ｒｅｄ  Ｒ２０」の０．００３４質量部、光安定剤としてのビス（ジブチルジチオカルバミン酸）ニッケル（II）（和光純薬社製）の０．０７６９質量部を添加し、ミキサーで１０分撹拌して溶解させて色素溶液を得た。
【０１６０】
この色素溶液にアクリル系粘着剤（東洋インキ社製、商品名「ＮＣＫ１０１」、酸価；０ｍｇＫＯＨ／ｇ、Ｔｇ：−２０℃）の７０質量部および架橋剤（日本ポリウレタン社製、商品名「コロネートＨＬ」）の０．８２質量部を添加し、さらにミキサーで１０分撹拌して溶解させて、樹脂フィルター層形成用組成物を得た。
【０１６１】
シリコーンをＰＥＴに積層したセパレータ上に、アプリケーターを用いて上記で得られた樹脂フィルター層形成用組成物を塗布し、１００℃のオーブンで５分乾燥させてセパレータ付き樹脂フィルター層２を得た。
【０１６２】
その後、ＡＲ膜付きＴＡＣフィルム３（大日本印刷社製、商品名「ＤＳＧ−０５ＳＣ（６０）」）にセパレータ付き樹脂フィルター層２を樹脂フィルター層２がＡＲ膜付きＴＡＣフィルム３側となるようにラミネートした。次いで、セパレータを取り外し、樹脂フィルター層２を介して、１．１ｍｍ厚の化学強化ガラス（旭硝子社製、登録商標、ドラゴントレイル）板１にＡＲ膜付きＴＡＣフィルム３を貼り合わせた。
【０１６３】
さらに化学強化ガラス板１のＡＲ膜付きＴＡＣフィルム３をラミネートした面とは反対側の面にアクリル粘着シート４（巴川製紙社製、ＴＸ４８Ａ粘着シート、屈折率１．４９）をラミネートして、一体型のフィルター１０Ａを得た。
【０１６４】
得られたフィルター１０Ａを、アクリル粘着シート４を介して、液晶テレビ（ＳＯＮＹ社製、ＢＲＡＶＩＡ「ＫＤＬ−４６ＨＸ９２０」）の画面内に直貼りした。
【０１６５】
［実験例２〜６］
実験例２〜４、実験例６については色素の配合を表３に示すとおりに変更した以外は実験例１と同様にしてフィルター１０Ａを作製し、実験例１と同様にして液晶テレビ（ＳＯＮＹ社製、ＢＲＡＶＩＡ「ＫＤＬ−４６ＨＸ９２０」）の画面内に直貼りした。
【０１６６】
実験例５については、アクリル粘着シート４のラミネートを行わなかった以外は実験例１と同様にして、アクリル粘着シート４有しない図４に示される断面構造を有する分離型のフィルター１０Ｂを作製した。さらに、液晶テレビ（ＳＯＮＹ社製、ＢＲＡＶＩＡ「ＫＤＬ−４６ＨＸ９２０」）の視認側に２ｍｍの間隔をおいて得られたフィルター１０Ｂを取り付けた。
【０１６７】
［実験例７］
フィルターを配設しない液晶テレビ（ＳＯＮＹ社製、ＢＲＡＶＩＡ「ＫＤＬ−４６ＨＸ９２０」）を準備した。
【０１６８】
［評価］
実験例１〜６で得られたフィルターの光学特性（視感平均透過率、色度、パネル発光色度、パネル発光の色域面積、ＤＣＩ色域面積比、パネルの黒味）、および耐久性（耐熱性、耐光性）を下記方法で評価した。また、実験例７の液晶テレビにおけるパネル発光色度、パネル発光の色域面積、ＤＣＩ色域面積比、パネルの黒味を評価した。結果を表３に示す。
【０１６９】
（光学特性）
分光光度計（島津製作所社製、ＳｏｌｉｄＳｐｅｃ−３７００）を用い、各試料から切り出した２０×２０ｍｍ角の試験片のスペクトルを３８０〜７８０ｎｍの範囲で測定した。ＪＩＳ  Ｚ８７０１−１９９９に従い、視感平均透過率Ｔｖ、色度座標（ｘ、ｙ）を算出した。また、分光測色計（コニカミノルタ社製、ＣＭ−２６００ｄ）を用い、パネルのＳＣＩ明度（Ｌ＊）を測定した。
【０１７０】
ＤＣＩ色域面積比（％）が、８０％以上であれば色再現性が十分であるといえる。パネルの黒味（パネル黒表示時の明度Ｌ＊；ＳＣＩ）が、２０未満であれば、黒味の表示は十分であり、２０以上の場合は十分な黒味が出ていないと評価できる。
【０１７１】
（耐熱性）
定温恒温器（ヤマト社製、ＤＳ−４４）を用い、温度を８０℃に設定し、２５０時間試験後の各試料の色座標（ｘ，ｙ）におけるｘ、ｙを測定し、試験前後の測定値を比較した。
【０１７２】
試験前後の変化量がすべて０．００３未満であるものは耐熱性に優れ、いずれか一つでも０．００３以上〜０．００５未満のものがある場合は耐熱性を有すると評価できる。いずれか一つでも０．００５以上のものがある場合は耐熱性が不十分である。
【０１７３】
（耐光性）
耐光性試験機（スガ試験機社製、キセノンウェザーメーター  Ｘ２５）を用い、３８０ｎｍ以上の光を３００ＭＪ／ｃｍ２照射させた後の、各試料の色座標（ｘ，ｙ）におけるｘ、ｙを測定し、試験前後の測定値を比較した。
【０１７４】
試験前後の変化量がすべて０．００３未満であるものは耐光性に優れ、いずれか一つでも０．００３以上〜０．００５未満のものがある場合は耐光性を有すると評価できる。いずれか一つでも０．００５以上のものがある場合は耐光性が不十分である。
【０１７５】
【表３】
2016126064.tif 000005
【０１７６】
［計算例１〜５］
表４に示す組成の色素（１）、色調補正色素、光安定剤、紫外線吸収剤を上記実験例と同様のアクリル系粘着剤および架橋剤により樹脂フィルター層として上記同様のガラス基板上に形成した場合のフィルターを、上記同様に液晶テレビ（ＳＯＮＹ社製、ＢＲＡＶＩＡ「ＫＤＬ−４６ＨＸ９２０」）の視認側に貼付した場合の光学特性を計算した。結果を表４に示す。
【０１７７】
なお、計算例１は上記実験例１に、計算例２は上記実験例２に対応する例である。計算例３は色調補正色素を含有するが色素（１）を含有しない例であり、計算例４および計算例５は色素（１）を同様に含有するが一方（計算例４）は色調補正色素を含有し、他方は（計算例５）は色調補正色素を含有しない例である。
【０１７８】
【表４】
2016126064.tif 000006
【０１７９】
表３の実験例１、２と表４の計算例１、２からわかるように、実測値とシミュレーションによる計算結果とはよく一致している。これにより、シミュレーションの妥当性が検証されたといえる。なお、表４のシミュレーション結果に、黒表示時の明度Ｌ＊（ＳＣＩ）はないが、他の物性値が実測値とよく一致していることから、実測値と同等と想定できる。表３から、上記実験例においてはフィルターが光学接着層を有しかつこの光学接着層を介して液晶表示体の視認側表面に接着して配置される構成である場合に、黒表示時の明度Ｌ＊（ＳＣＩ）は２０未満であり、黒味の表示が十分であることがわかる。
【０１８０】
また、計算例３、４、５からわかるように、色素（１）による色域拡大の効果は、色調補正色素の存在により、さらに向上することがわかる。ただし、以下の実施例に比べると、色素（２）および／または色素（３）を含有しないことから色域が十分に拡大されていないことがわかる。
【０１８１】
［例１、例２］
表５に示す組成の色素（１）、色素（２）および色素（３）の混合物を上記実験例と同様のアクリル系粘着剤および架橋剤により樹脂フィルター層として上記同様のガラス基板上に形成した場合のフィルターを、上記同様に液晶テレビ（ＳＯＮＹ社製、ＢＲＡＶＩＡ「ＫＤＬ−４６ＨＸ９２０」）の視認側に貼付した場合の光学特性を計算した。結果を表５に示す。なお、例１のフィルターの吸光スペクトルが図１に示される吸光スペクトルであり、例２のフィルターの吸光スペクトルが図２に示される吸光スペクトルである。
また、上記実験例７の結果を用いて、例１、例２のフィルターを用いた場合の、液晶表示体の発光色による色域面積に対する面積比（％）を求めて表５に示した。
【０１８２】
【表５】
2016126064.tif 000007
【０１８３】
表５からわかるように、本発明の実施例によれば、ＤＣＩ色域面積比が８０%以上であり、かつ液晶表示装置の発光色による色域面積が液晶表示体の発光色による色域面積に対して１０％以上大きい。
【符号の説明】
【０１８４】
１…透明基板、２…樹脂フィルター層、３…反射防止層、４…粘着層、１０Ａ，１０Ｂ…フィルター、２０Ａ，２０Ｂ…液晶表示装置、２１…液晶表示体
【図１】
2016126064.tif 000008
【図２】
2016126064.tif 000009
【図３】
2016126064.tif 000010
【図４】
2016126064.tif 000011
【図５】
2016126064.tif 000012
【図６】
2016126064.tif 000013